(57)【要約】  本明細書で記載するのは、予備成形された高分子フィルム上に配置される重合微細構造化表面を有する輝度向上フィルムなどの光学フィルムであり、このフィルムは約７６マイクロメートル、つまり３ミル以下の厚さを有し、重合微細構造化表面は、芳香族エポキシジメタクリレートオリゴマー又はビスフェノールジメタクリレートモノマーの混合物と、低粘度のメタクリレート希釈剤からなる実質的に非臭素化の重合性樹脂組成物の反応生成物からなる。【特許請求の範囲】
【請求項１】
予備成形された高分子フィルム上に配置される重合微細構造化表面を有する輝度向上フィルムであって、前記フィルムが、７６マイクロメートル（３ミル）以下の厚さを有し、前記重合微細構造化表面が、
ｉ）少なくとも約６０重量％の１種以上のビスフェノールジ（メタ）アクリレートモノマー、芳香族エポキシジ（メタ）アクリレートオリゴマー、又はこれらの混合物と、
ｉｉ）約５重量％〜約４０重量％の２５℃において３００ｃｐｓ未満の粘度を有する（メタ）アクリレート希釈剤と、を含む実質的に非臭素化の重合性樹脂組成物の反応生成物からなり、前記重合性組成物が０〜１５重量％の３つ以上の（メタ）アクリレート基を含む成分を含む、輝度向上フィルム。
【請求項２】
前記重合性樹脂が、少なくとも約６５重量％のビスフェノールジ（メタ）アクリレートモノマー、芳香族エポキシジ（メタ）アクリレートオリゴマー、又はこれらの混合物を含む、請求項１に記載の輝度向上フィルム。
【請求項３】
前記重合性樹脂が、少なくとも約７０重量％のビスフェノールジ（メタ）アクリレートモノマー、芳香族エポキシジ（メタ）アクリレートオリゴマー、又はこれらの混合物を含む、請求項１に記載の輝度向上フィルム。
【請求項４】
前記ビスフェノールジ（メタ）アクリレートモノマー又は芳香族エポキシジ（メタ）アクリレートオリゴマーが、４５０ｇ／モル超の分子量を有する、請求項１に記載の輝度向上フィルム。
【請求項５】
前記ビスフェノールジ（メタ）アクリレートモノマー又は芳香族エポキシジ（メタ）アクリレートオリゴマーが、以下の一般的構造を有し、
【化１】
2010533317.tif 000012
式中、
Ｚは、独立して−Ｃ（ＣＨ３）２−、又は−ＣＨ２−であり、
Ｑは、独立してＯ又はＳであり、
それぞれのＲ１は、独立して水素又はメチルであり、
ｎは、０〜１０であり、
Ｌは、１つ以上のヒドロキシル基によって置換されているか又は置換されていないＣ２又はＣ６である、請求項１に記載の輝度向上フィルム。
【請求項６】
Ｚが、−Ｃ（ＣＨ３）２−であり、Ｑが、Ｏであり、かつｎの合計が、２〜１０である、請求項５に記載の輝度向上フィルム。
【請求項７】
前記ビスフェノールジ（メタ）アクリレートモノマー又は芳香族エポキシジ（メタ）アクリレートオリゴマーが、以下の構造のうちの１つで表されるか、これらの混和物である、請求項１に記載の輝度向上フィルム。
【化２】
2010533317.tif 000013
【請求項８】
前記（メタ）アクリレート希釈剤が、２５℃において１００ｃｐｓ未満の粘度を有する、請求項１に記載の輝度向上フィルム。
【請求項９】
前記（メタ）アクリレート希釈剤が、２５℃において３０ｃｐｓ未満の粘度を有する、請求項１に記載の輝度向上フィルム。
【請求項１０】
前記重合性樹脂組成物が、３つ以上の（メタ）アクリレート基を有する成分を実質的に含まない、請求項１に記載の輝度向上フィルム。
【請求項１１】
前記（メタ）アクリレート希釈剤が、芳香族単官能性（メタ）アクリレートモノマーである、請求項１に記載の輝度向上フィルム。
【請求項１２】
前記単官能性（メタ）アクリレートモノマーが、フェニル、ビフェニル、クミル、及びナプチルから選択される芳香族基を含む、請求項１１に記載の輝度向上フィルム。
【請求項１３】
前記単官能性（メタ）アクリレートモノマーが、フェノキシエチルアクリレート、フェニルチオエチルアクリレート、及びこれらの混合物から選択される、請求項１２に記載の輝度向上フィルム。
【請求項１４】
前記単官能性（メタ）アクリレートモノマーが、
【化３】
2010533317.tif 000014
及びこれらの混合物から選択される、請求項１２に記載の輝度向上フィルム。
【請求項１５】
前記予備成形された高分子フィルムが、約５１マイクロメートル（２ミル）以下の厚さを有する、請求項１に記載の輝度向上フィルム。
【請求項１６】
前記予備成形された高分子フィルムが、約３８マイクロメートル（１．５ミル）以下の厚さを有する、請求項１に記載の輝度向上フィルム。
【請求項１７】
前記予備成形された高分子フィルムが、約２５マイクロメートル（１ミル）以下の厚さを有する、請求項１に記載の輝度向上フィルム。
【請求項１８】
前記予備成形された高分子フィルムが、ＰＥＴである、請求項１５に記載の輝度向上フィルム。
【請求項１９】
カールが、２ｍｍ未満である、請求項１５に記載の輝度向上フィルム。
【請求項２０】
前記重合性樹脂組成物が、非ハロゲン化されている、請求項１に記載の輝度向上フィルム。
【請求項２１】
前記重合微細構造化表面が、１０〜３５マイクロメートルのプリズム頂点間の間隔、及び５〜１８マイクロメートルのプリズム高さを有するプリズム状構造である、請求項１に記載の輝度向上フィルム。
【請求項２２】
予備成形された高分子フィルム上に配置される重合微細構造化表面を有する光学フィルムであって、前記フィルムが、７６マイクロメートル（３ミル）以下の厚さを有し、前記重合微細構造化表面が、
ｉ）少なくとも６０重量％の１種以上のビスフェノールジ（メタ）アクリレートモノマー、芳香族エポキシジ（メタ）アクリレートオリゴマー、又はこれらの混合物と、
ｉｉ）約５重量％〜約４０重量％の２５℃において３００ｃｐｓ未満の粘度を有する（メタ）アクリレート希釈剤と、を含む、実質的に非臭素化の重合性樹脂組成物の反応生成物からなり、前記重合性組成物が、０〜１５重量％の３つ以上の（メタ）アクリレート基を含む成分を含む、光学フィルム。
【発明の詳細な説明】
【技術分野】
【０００１】
背景技術
米国特許第５，１７５，０３０号及び同第５，１８３，５９７号に記載されているような、特定のマイクロ複製された光学製品は、一般的に「輝度向上フィルム」と呼ばれる。
【０００２】
輝度向上フィルムは、電池寿命を延長し、ディスプレイの輝度を上げるため、携帯電話、ＰＤＡ、及びＭＰ３プレーヤーなどの様々な手持ち式ディスプレイ（例えばＬＣＤ）装置で現在使用されている。特に手持ち式ディスプレイ装置に対する業界の傾向は、よりいっそう薄い装置を製造することである。
【０００３】
輝度向上フィルムは、屈折率が高い重合性組成物から製造されている。ルー（Lu）らの（米国特許第５，１７５，０３０号）及びルー（Lu）の（米国特許第５，１８３，５９７号）に記載されるように、微細構造保有物品（例えば輝度向上フィルム）は、（ａ）重合性組成物を調製する工程と、（ｂ）マスターのキャビティーを満たすのにかろうじて十分な量でマスターネガ微細構造化成形表面上に重合性組成物を堆積させる工程と、（ｃ）予備成形されたベース（ＰＥＴフィルムなど）とマスター（少なくとも一方は可撓性である）との間で重合性組成物のビードを移動させることによりキャビティーを満たす工程と、（ｄ）組成物を硬化させる工程と、を含む方法により作製可能である。
【発明の概要】
【発明が解決しようとする課題】
【０００４】
出願者らは、「比較的厚い」輝度向上フィルム、例えば、１２７マイクロメートル（５ミル）以上の厚さを有する予備成形された（例えばＰＥＴ）フィルム上にプリズム微細構造をキャスト及び硬化することにより作製されるものなどに好適な重合性樹脂組成物が、比較的薄い予備成形されたフィルム上にキャスト及び硬化するときには好適ではないことを見出した。
【０００５】
特定の重合性樹脂により、望ましくない「カール」を呈す輝度向上フィルムが生じることがあり、それにより組立て中のフィルム小片の取り扱いが困難となり、組立てられた（例えば、手持ち式の）装置内でフィルムが平らになるのを妨げる場合があることが判明している。
【課題を解決するための手段】
【０００６】
本明細書で記載するのは、光学フィルム、例えば予備成形された高分子フィルム上に配置される重合微細構造化表面を有する輝度向上フィルムなどであり、このフィルムは７６マイクロメートル（３ミル）以下の厚さを有し、重合微細構造化表面は、
ｉ）少なくとも６０重量％の、１種以上のビスフェノールジ（メタ）アクリレートモノマー、芳香族エポキシジ（メタ）アクリレートオリゴマー、又はこれらの混合物と、
ｉｉ）約５重量％〜約４０重量％の、２５℃において３００ｃｐｓ未満の粘度を有する（メタ）アクリレート希釈剤と、を含む実質的に非臭素化の重合性樹脂組成物の反応生成物からなり、重合性組成物は、０〜１５重量％の３つ以上の（メタ）アクリレート基を含む成分を含む。
【０００７】
重合性樹脂組成物の選択を考慮すると、かかる薄い光学フィルムは、小さいカール（例えば０〜２ｍｍ）を示す。
【発明を実施するための形態】
【０００８】
本明細書で記載するのは、微細構造化光学フィルム物品、特に輝度向上フィルムの製造に用いる重合性樹脂組成物である。光学フィルムは、重合性樹脂組成物の反応生成物から作製される重合構造を備える。
【０００９】
輝度向上フィルムは、一般に、照明装置の軸上の輝き（本明細書で「輝度」と呼ばれる）を増強する。輝度向上フィルムは、光透過性の微細構造フィルムであり得る。微細構造のトポグラフィーは、フィルム表面上に複数のプリズムがあり、その結果フィルムを使用して反射及び屈折を通じて光を転送することができる。プリズムの高さは典型的には約１〜約７５マイクロメートルである。ラップトップコンピューター、時計などにみられるような光学ディスプレイで使用した場合、微細構造化光学フィルムは、光学ディスプレイを貫通する法線軸から所望の角度で配設された１対の平面内に、ディスプレイから散逸する光を制限することにより、光学ディスプレイの輝度を増大させることが可能である。その結果、許容範囲外でディスプレイから出た光は、反射してディスプレイに戻し、そこでその一部が「再利用され」、かつそれがディスプレイから出るような角度で、微細構造化フィルムに戻る。この再利用は、ディスプレイに所望の輝度を提供するために必要な電力消費量を低減することができることから、有用である。
【００１０】
本発明の輝度向上フィルムは一般に、（例えば予め形成された高分子フィルム）ベース層及び光学層を含む。光学層は、規則的な直角プリズムの直線配列を含む。それぞれのプリズムは、第１ファセット及び第２ファセットを有する。プリズムは、プリズムが形成されている第１表面及び実質的に平ら又は平面でありかつ第１表面に対向する第２表面を有するベースの上に形成されている。直角プリズムとは、頂角が通常約９０°であることを意味する。しかし、この角度は７０°〜１２０°の範囲の場合もあり、８０°〜１００°の範囲でもよい。これらの頂点は、先鋭形、丸形、又は平坦形若しくは切頭形とすることができる。例えば、リッジは４〜７〜１５マイクロメートルの範囲の半径で丸くなっていることができる。プリズム頂点間の間隔（又はピッチ）は、５〜３００マイクロメートルであることができる。薄い輝度向上フィルムの場合、ピッチは、好ましくは１０〜３６マイクロメートル、より好ましくは１８〜２４マイクロメートルである。これは、好ましくは約５〜１８マイクロメートル、より好ましくは約９〜１２マイクロメートルのプリズム高さに相当する。プリズム面は同一である必要はなく、プリズムは互いに傾いていてもよい。光学物品の全厚とプリズム高さとの関係は、変化してよい。しかし、通常は、輪郭のはっきりしたプリズムファセットを備えた比較的薄い光学層を使用することが望ましい。ほぼ２０〜３５マイクロメートル（１ミル）の厚みを備えた基材上の薄い輝度向上フィルムの場合、プリズム高さ対総厚みの比は通常、５〜１０マイクロメートル（０．２〜０．４）である。
【００１１】
米国特許第５，１８３，５９７号（ルー（Lu））及び同第５，１７５，０３０号（ルー（Lu）ら）に記載されるように、微細構造保有物品（例えば輝度向上フィルム）は、キャスティング法及び硬化法により作製できる。かかる方法は、マスターネガ微細構造化成形表面の（例えばマイクロプリズム状の）キャビティーを満たす工程、及び予備成形された（例えば光学的に透明な）ベースとマスターとの間で組成物を硬化する工程を含む。マスターは、ニッケル、ニッケルメッキ銅、若しくは黄銅のような金属であり得るか、又は重合条件下で安定でありかつマスターから重合材料をきれいに取り出しうる表面エネルギーを好ましくは有する熱可塑性材料であり得る。ベースフィルムの１つ以上の表面は、プライム化してよく又はしなくてもよく、あるいは光学層のベースへの接着を促進するための処理をしてよい。
【００１２】
微細構造化光学層は、米国特許第７，０７４，４６３号に記載され、示されるように、様々な有用なパターンを有することができる。これらには、規則的又は不規則的プリズムパターンが含まれ、環状プリズムパターン、キューブコーナーパターン、又はその他任意のレンズ状微細構造であることができる。有用な微細構造は、輝度向上フィルムとして使用するための内部全反射フィルムとして機能することができる規則的プリズムパターンである。別の有用な微細構造は、反射フィルムとして使用するための、再帰反射フィルム又は要素として機能することができるコーナーキューブプリズムパターンである。別の有用な微細構造は、光学ディスプレイに使用するための光学回転フィルム又は素子として作用できるプリズムパターンである。
【００１３】
ベース層の予備成形された高分子フィルムは、光学製品、即ち光の流れを制御するように設計された製品での使用に好適な性質であり、組成物である。その材料が十分に光学的に透明であり、特定の光学製品に組立てられるか又は製品内で使用されるのに十分に構造的に強い限り、様々な材料をベース材料として使用できる。光学製品の性能を時間とともに損なわれないように十分な耐温度性及び耐老化性が備わっているベース材料を選択することができる。
【００１４】
有用な高分子フィルム材料としては、例えば、スチレン−アクリロニトリル、セルロースアセテートブチレート、セルロースアセテートプロピオネート、セルローストリアセテート、ポリエーテルスルホン、ポリメチルメタクリレート、ポリウレタン、ポリエステル、ポリカーボネート、ポリ塩化ビニル、ポリスチレン、ポリエチレンナフタレート、ナフタレンジカルボン酸系コポリマー又はブレンド、ポリシクロオレフィン、及びポリイミドが挙げられる。所望により、基部材料には、これらの物質の混和物又は混合物を含めることができる。実施形態では、ベースは多層であってもよいし、又は連続相の中に懸濁又は分散した分散成分を含有してもよい。
【００１５】
輝度向上フィルムなどいくつかの光学製品では、好ましい予備成形された高分子フィルムとして、ポリエチレンテレフタレート（ＰＥＴ）及びポリカーボネートが挙げられる。有用なＰＥＴフィルムの例としては、フォトグレードのポリエチレンテレフタレート及びメリネックス（MELINEX）（商標）ＰＥＴ（デュポン・フィルムズ（DuPont Films）（デラウェア州ウィルミントン（Wilmington））から入手可能）が挙げられる。
【００１６】
いくつかの予備成形されたフィルム材料は、光学活性があることができ、偏光板として機能することができる。多くのベースはまた、本明細書においてフィルム又は基材とも呼ばれ、光学製品分野において偏光板として有用であることが既知である。フィルムを通る光の偏光は、例えば、通過光を選択的に吸収する、フィルム材料内二色偏光子の包含により実現され得る。光の偏光はまた、配列雲母チップのような無機材料を包含することによって、又は連続フィルム内に分散した不連続相、例えば連続フィルム内に分散した光変調液晶の液滴によって実現することができる。代替手段として、異なる材料のマイクロファイン層からフィルムを調製することができる。フィルム内の偏光材料は、例えば、フィルムの延伸、電場又は磁場の印加、及びコーティング技術のような方法を利用することによって、偏光配向に揃えることができる。
【００１７】
偏光フィルムの例として、米国特許第５，８２５，５４３号及び同第５，７８３，１２０号に記載されているものが挙げられる。輝度向上フィルムと組み合わせたこれらの偏光フィルムの使用は、米国特許第６，１１１，６９６号に記載されている。ベースとして使用できる偏光フィルムの第２の例は、米国特許第５，８８２，７７４号に記載されているフィルムである。市販のフィルムは、スリーエム（3M）から商標名ＤＢＥＦ（二重輝度向上フィルム（Dual Brightness Enhancement Film））として販売されている多層フィルムである。輝度上昇フィルムにおけるこうした多層偏光光学フィルムの使用は、米国特許第５，８２８，４８８号に記載されている。
【００１８】
本明細書で記載する（例えば輝度向上）微細構造化光学フィルム物品は、約７６マイクロメートル（３ミル）以下の厚さを有する予備成形された高分子フィルムベース層を備える。予備成形された高分子フィルムは、通常、少なくとも１３マイクロメートル（０．５ミル）（例えば１５マイクロメートル（０．６ミル）、１８マイクロメートル（０．７ミル）、２０マイクロメートル（０．８ミル）、２３マイクロメートル（０．９ミル））の厚さを有する。いくつかの実施形態では、フィルム厚は、約２５マイクロメートル（１ミル）〜５１マイクロメートル（２ミル）である。
【００１９】
本明細書に記載される重合性樹脂組成物は非臭素化であり、つまり、使用される重合性成分は臭素置換基を含まない。いくつかの実施形態では、重合性樹脂組成物は非ハロゲン化である。しかしながら、検出可能量、即ち（イオンクロマトグラフィーで測定したとき）１重量％未満のハロゲン（例えば臭素）が、夾雑物として存在してよい。
【００２０】
ナノ粒子が高濃度で含まれると、典型的には重合性樹脂組成物の有機成分濃度が変わる。したがって、本明細書に記載される重合性組成物の樹脂組成物は、一般に１０重量％未満の無機ナノ粒子を含むか、実質的に含まない。
【００２１】
本明細書に記載される重合性組成物は、好ましくは実質的に溶媒を含まない。「実質的に溶媒を含まない」とは、５重量％、４重量％、３重量％、２重量％、１重量％、及び０．５重量％未満の（例えば有機）溶媒を有する重合性組成物を意味する。溶媒の濃度は、ガスクロマトグラフィーのような既知の方法により測定できる。０．５重量％未満の溶剤濃度が好ましい。
【００２２】
重合性樹脂組成物の構成成分は、好ましくは、組成物がコーティング温度において低粘度を有するように選択される。重合性樹脂組成物の粘度は１０００ｃｐｓ未満であり、典型的には９００ｃｐｓ未満である。有機成分の粘度は、コーティング温度において８００ｃｐｓ未満、７００ｃｐｓ未満、６００ｃｐｓ未満、又は５００ｃｐｓ未満であってよい。本明細書で使用するとき、粘度はブルックフィールド粘度計（Brookfield Viscometer）で測定される（例えば約４〜２０秒−１のせん断速度において）。更に、コーティング温度における重合性樹脂組成物の粘度は、典型的には少なくとも１０ｃｐｓ、少なくとも５０ｃｐｓ、又は少なくとも１００ｃｐｓである。
【００２３】
コーティング温度は、一般的に、周囲温度（即ち２５℃）〜８２℃（１８０°Ｆ）の範囲である。コーティング温度は、７７℃（１７０°Ｆ）未満、７１℃（１６０°Ｆ）未満、６６℃（１５０°Ｆ）未満、６０℃（１４０°Ｆ）未満、５４℃（１３０°Ｆ）未満、又は４９℃（１２０°Ｆ）未満であってよい。重合性樹脂組成物は、重合性組成物の融点がコーティング温度よりも低いという条件で、固体成分を含むことができる。しかしながら、重合性樹脂組成物の構成成分は、好ましくは周囲温度で液体である。
【００２４】
重合性樹脂組成物は、多くの製品用途においては少なくとも１．４７の屈折率を有するが、一方で回転フィルムの重合性樹脂組成物では、１．４４の低い屈折率を有してよい。重合性組成物の屈折率は、少なくとも１．４８、１．４９、１．５０、１．５１、１．５２、１．５３、１．５４、１．５５、１．５６、１．５７、１．５８、１．５９、又は１．６０であってよい。可視光線スペクトルにおける高透過性も一般に好ましい。
【００２５】
重合性組成物は、（例えば７５マイクロメートルの厚さを有する輝度向上フィルムでは）好ましくは５分間未満の時間スケールでエネルギー硬化性である。重合性組成物は、通常は４５℃超のガラス転移温度を提供するように、好ましくは十分に架橋される。ガラス転移温度は、示差走査熱量計（ＤＳＣ）、変調型ＤＳＣ、又は動的機械分析などの当該技術分野において既知の方法によって測定することができる。重合性組成物は、従来のフリーラジカル重合法によって重合することができる。
【００２６】
重合性樹脂は、エチレン性不飽和成分の混合物を含む。混合物は、主要量の少なくとも１種の二官能性芳香族（メタ）アクリレートモノマー又はオリゴマー、及び少なくとも１種の（メタ）アクリレート希釈剤を含む。（メタ）アクリレート希釈剤は、比較的小さい分子量を有するため、ジ（メタ）アクリレート成分の粘度より実質的に低い、即ち２５℃において３００ｃｐｓ未満の粘度を有する。いくつかの実施形態では、（メタ）アクリレート希釈剤の粘度は、２５℃において２５０ｃｐｓ、２００ｃｐｓ、１５０ｃｐｓ、１００ｃｐｓ、又は５０ｃｐｓ未満である。１種以上の（メタ）アクリレート希釈剤を含めることで、重合性樹脂組成物の粘度が低減することにより加工性を向上させ、微細構造化ツールのキャビティーにより早く充填できるようになる。
【００２７】
いくつかの実施形態では、芳香族モノマーは、ビスフェノールジ（メタ）アクリレート、即ちビスフェノールＡジグリシジルエーテルとアクリル酸の反応生成物である。ビスフェノールＡが最も広く利用できるが、他のビスフェノールジグリシジルエーテル、例えばビスフェノールＦジグリシジル（bisphenol F digycidyl）も使用できると理解される。その他の実施形態では、モノマーは、異なった出発材料であるモノマーから誘導される芳香族エポキシジ（メタ）アクリレートオリゴマーである。
【００２８】
出発材料であるモノマーに関係なく、重合性組成物は、好ましくは、次の一般的構造を有する主要部を含む少なくとも１種の芳香族二官能性（メタ）アクリレートモノマーを含む。
【００２９】
【化１】
2010533317.tif 000002
【００３０】
ここで、Ｚは、独立して−Ｃ（ＣＨ３）２−、−ＣＨ２−、−Ｃ（Ｏ）−、−Ｓ−、−Ｓ（Ｏ）−、又は−Ｓ（Ｏ）２−であり、それぞれのＱは、独立してＯ又はＳであり、Ｌは、連結基である。Ｌは、独立して分枝状又は直鎖状のＣ２〜Ｃ６アルキル基を含んでよく、ｎは、０〜１０である。より好ましくは、Ｌは、Ｃ２又はＣ３であり、ｎは、０、１、２又は３である。アルキル連結基の炭素鎖は、１つ以上のヒドロキシ基で置換されてよく又は置換されていなくてもよい。例えば、Ｌは、−ＣＨ２ＣＨ（ＯＨ）ＣＨ２−であってよく、典型的に、連結基は同一である。Ｒ１は、独立して水素又はメチルである。
【００３１】
ジ（メタ）アクリレートモノマーは、合成してもあるいは購入してもよい。本発明で使用する場合、主要部とは、ちょうど今述べた特定構造体（単一又は複数）を含有する、少なくとも６０〜７５重量％のモノマーを意味する。その他の反応生成物は、通常、このようなモノマーの合成の副生物としても存在すると、一般に理解されている。
【００３２】
本明細書に記載する好ましいジ（メタ）アクリレート芳香族エポキシオリゴマー及びビスフェノールＡジ（メタ）アクリレートモノマーは、４５０ｇ／モル超の分子量（即ち算出された主要分子の分子量）を有する。典型的には、分子量は１６００ｇ／モル未満である。
【００３３】
重合性樹脂組成物は、１種以上のこうしたモノマーを少なくとも６０重量％の量で含む。したがって、重合性樹脂組成物は、単独のビスフェノールＡジ（メタ）アクリレートモノマー、２種以上のビスフェノールＡジ（メタ）アクリレートモノマー、単独の芳香族エポキシジ（メタ）アクリレートオリゴマー、２種以上の芳香族エポキシジ（メタ）アクリレートオリゴマー、並びに少なくとも１種の芳香族エポキシジ（メタ）アクリレートと組み合わせた少なくとも１種のビスフェノールＡジ（メタ）アクリレートの様々な組み合わせを含んでよい。
【００３４】
いくつかの実施形態では、重合性樹脂組成物は、少なくとも６５重量％（６６重量％、６７重量％、６８重量％、６９重量％）、少なくとも７０重量％（７１重量％、７２重量％、７３重量％、７４重量％）、又は少なくとも７５重量％のかかるジ（メタ）アクリレート）モノマー及び／又はオリゴマーを含む。
【００３５】
種々の（メタ）アクリル化芳香族エポキシオリゴマーが市販されている。例えば、（メタ）アクリレート化芳香族エポキシ（変性エポキシアクリレートとして記載される）は、サートマー（Sartomer）（ペンシルバニア州エクストン（Exton））から「ＣＮ１１８」及び「ＣＮ１１５」の商標名で入手可能である。（メタ）アクリレート化芳香族エポキシオリゴマー（エポキシアクリレートオリゴマーとして記載される）は、サートマー（Sartomer）から「ＣＮ２２０４」の商標名で入手可能である。更に、（メタ）アクリレート化芳香族エポキシオリゴマー（４０％トリメチロールプロパントリアクリレートとブレンドしたエポキシノボラックアクリレートとして記載される）は、サートマー（Sartomer）から、「ＣＮ１１２Ｃ６０」の商標名で入手可能である。１つの代表的芳香族エポキシアクリレートは、サルトマー（Sartomer）から「ＣＮ  １２０」（供給元によって、１．５５５６の屈折率、６５℃にて２１５０の粘度、及び６０℃のガラス転移温度（Ｔｇ）を有すると報告されている）の商標名で市販されている。
【００３６】
１つの代表的なビスフェノールＡエトキシル化ジアクリレートモノマーは、サートマー（Sartomer）から商標名「ＳＲ６０２」（２０℃において６１０ｃｐｓの粘度及び２℃のＴｇを有すると報告されている）にて市販されている。別の代表的なビスフェノールＡエトキシル化ジアクリレートモノマーは、サートマー（Sartomer）から商標名「ＳＲ６０１」（２０℃において、１０８０ｃｐｓの粘度及び６０℃のＴｇを有すると報告されている）にて市販されている。
【００３７】
（メタ）アクリレート希釈剤の総量は、重合性組成物の少なくとも５重量％、１０重量％、１５重量％、２０重量％、又は２５重量％であることができる。（メタ）アクリレート希釈剤の総量は、典型的には４０重量％以下であり、より典型的には約３５重量％以下である。
【００３８】
いくつかの実施形態では、多官能性（メタ）アクリレート成分を希釈剤として使用してよい。例えば、サートマー（Sartomer）からＳＲ２６８の商標名で市販されるものなどのテトラエチレングリコールジアクリレートは、好適な希釈剤であることが判明している。その他の好適な多官能性希釈剤として、ＳＲ３５１、つまりトリメチロールプロパントリアクリレート（ＴＭＰＴＡ）が挙げられる。
【００３９】
１種以上の芳香族（例えば単官能性）（メタ）アクリレートモノマーが希釈剤として使用されるとき、かかる希釈剤は、同時に重合性樹脂組成物の屈折率を上昇させることができる。好適な芳香族単官能性（メタ）アクリレートモノマーは、典型的には少なくとも１．５０、１．５１、１．５２、１．５３、１．５４、１．５５、１．５６、１．５７、又は１．５８の屈折率を有する。
【００４０】
芳香族（例えば単官能性）（メタ）アクリレートモノマーは、通常、フェニル、ビフェニル、クミル、又はナプチル基を含む。
【００４１】
好適なモノマーとしては、フェノキシエチル（メタ）アクリレート、フェノキシ−２−メチルエチル（メタ）アクリレート、フェノキシエトキシエチル（メタ）アクリレート、３−ヒドロキシ−２−ヒドロキシプロピル（メタ）アクリレート、ベンジル（メタ）アクリレート、フェニルチオエチルアクリレート、２−ナフチルチオエチルアクリレート、１−ナフチルチオエチルアクリレート、ナフチルオキシエチルアクリレート、２−ナフチルオキシエチルアクリレート、フェノキシ−２−メチルエチルアクリレート、フェノキシエトキシエチルアクリレート、３−フェノキシ−２−ヒドロキシプロピルアクリレート、及びフェニルアクリレートが挙げられる。
【００４２】
フェノキシエチルアクリレートは、「ＳＲ３３９」の商標名でサートマー社（Sartomer）から、「エターマー（Etermer）２１０」の商標名でエターナル・ケミカル社（Eternal Chemical Co. Ltd.）から、及び「ＴＯ−１１６６」の商標名で東亜合成（Toagosei Co. Ltd）から、を含む複数の供給元から市販されている。フェニルチオエチルアクリレート（ＰＴＥＡ）もまた、コグニス社（Cognis）から市販されている。これらのモノマーの構造は、次に示す通りである。
【００４３】
【化２】
2010533317.tif 000003
【００４４】
いくつかの実施形態では、重合性組成物は、１種以上の単官能性ビフェニルモノマー（類）を含む。
【００４５】
多官能ビフェニルモノマーは、末端ビフェニル基（ここで、２つのフェニル基は融合しておらず、結合によって繋がっている）又は連結基（例えばＱ）で繋がれた２つの芳香族基を含む末端基を含む。例えば、連結基がメタンであるとき、末端基はビフェニルメタン基である。あるいは、連結基が−（Ｃ（ＣＨ３）２−である場合、末端基は４−クミルフェニルである。単官能ビフェニルモノマー（類）は、好ましくは（例えば紫外線）放射への曝露によって重合可能である１つのエチレン性不飽和基も含む。単官能ビフェニルモノマー（類）は、好ましくは１つの（メタ）アクリレート基又は１つのチオ（メタ）アクリレート基を含む。アクリレート官能性が、通常は好ましい。いくつかの実施形態では、ビフェニル基はエチレン系不飽和基（例えば（メタ）アクリレート）へと直接的に結合している。この種の代表的モノマーは、２−フェニル−フェニルアクリレートである。ビフェニルモノ（メタ）アクリレート又はビフェニルチオ（メタ）アクリレートモノマーは、（例えば１〜５個の炭素の）１つ以上のヒドロキシル基によって置換されているか又は置換されていないアルキル基を更に含んでよい。この種の代表的な種は、２−フェニル−２−フェノキシエチルアクリレートである。
【００４６】
一実施形態では、次の一般式を有する単官能性ビフェニル（メタ）アクリレートモノマーが用いられ、
【００４７】
【化３】
2010533317.tif 000004
【００４８】
式中、Ｒ１は、Ｈ又はＣＨ３であり、
Ｘは、Ｏ又はＳであり、
ｎは、０〜１０の範囲（例えばｎは１、２、３、４、５、６、７、８、９、又は１０）であり、
Ｌは、１〜５個の炭素原子を有するアルキル基（即ちメチル基、エチル基、プロピル基、ブチル基、又はペンチル基）であり、ヒドロキシ基によって置換されているか又は置換されていない。
【００４９】
別の実施形態では、単官能ビフェニル（メタ）アクリレートモノマーは次の一般式を有し：
【００５０】
【化４】
2010533317.tif 000005
【００５１】
式中、Ｒ１は、Ｈ又はＣＨ３であり、
Ｘは、Ｏ又はＳであり、
Ｑは、−（Ｃ（ＣＨ３）２−、−ＣＨ２、−Ｃ（Ｏ）−、−Ｓ（Ｏ）−、及び−Ｓ（Ｏ）２−から選択され、
ｎは、０〜１０の範囲（例えばｎは１、２、３、４、５、６、７、８、９、又は１０）であり、
Ｌは、１〜５個の炭素原子を有するアルキル基（即ちメチル基、エチル基、ブチル基、又はペンチル基）であり、ヒドロキシ基によって置換されているか又は置換されていない。
【００５２】
日本の東亜合成（Toagosei Co. Ltd.）から市販されるいくつかの特定のモノマーとしては、例えば、商標名「ＴＯ−２３４４」で入手可能な２−フェニル−フェニルアクリレート、商標名「ＴＯ−２３４５」で入手可能な４−（−２−フェニル−２−プロピル）フェニルアクリレート、商標名「Ｍ−１１０」で入手可能なエトキシル化ｐ−クミルフェノールアクリレート、及び商標名「ＴＯ−１４６３」で入手可能な２−フェニル−２−フェノキシエチルアクリレートが挙げられる。
【００５３】
芳香族単官能性（メタ）アクリレートモノマーの各種組み合わせを用いることができる。例えば、フェニル基を含む（メタ）アクリレートモノマーを、ビフェニル基を含む１種以上の（メタ）アクリレートモノマーと組み合わせて用いてよい。更に、２種の異なるビフェニル（メタ）アクリレートモノマー使用してよい。
【００５４】
重合性樹脂は、３５重量％以下の様々なその他非臭素化又は非ハロゲン化エチレン性不飽和モノマーを含んでよく又は含まなくてもよい。例えば、構造体（例えばプリズム）が、予め形成されたポリカーボネート高分子フィルム上でキャストされ、光硬化された場合、重合可能な樹脂組成物は、１種以上のＮ，Ｎ−二置換（メタ）アクリルアミドモノマーを含んでよい。これらとしては、Ｎ−アルキルアクリルアミド及びＮ，Ｎ−ジアルキルアクリルアミド、特にＣ１〜Ｃ４アルキル基を含有するものが挙げられる。その例は、Ｎ−イソプロピルアクリルアミド、Ｎ−ｔ−ブチルアクリルアミド、Ｎ，Ｎ−ジメチルアクリルアミド、Ｎ，Ｎ−ジエチルアクリルアミド、Ｎ−ビニルピロリドン、及びＮ−ビニルカプロラクタムである。
【００５５】
重合可能な樹脂組成物は、少なくとも３つの（メタ）アクリレート基を含む非芳香族架橋剤を１５重量％以下で含んでもよく、含まなくてもよい。好適な架橋剤としては、例えばペンタエリスリトールトリ（メタ）アクリレート、ペンタエリスリトールテトラ（メタ）アクリレート、トリメチロールプロパントリ（メタクリレート）、ジペンタエリスリトールペンタ（メタ）アクリレート、ジペンタエリスリトールヘキサ（メタ）アクリレート、トリメチロールプロパンエトキシレートトリ（メタ）アクリレート、グリセリルトリ（メタ）アクリレート、ペンタエリスリトールプロポキシレートトリ（メタ）アクリレート、及びジトリメチロールプロパンテトラ（メタ）アクリレートが挙げられる。架橋剤の任意の１種又は組み合わせを利用しうる。メタクリレート基は、アクリレート基より反応性でない傾向があるため、架橋剤（類）は好ましくはメタクリレート官能基を含まない。
【００５６】
各種架橋剤が市販されている。例えば、ペンタエリスリトールトリアクリレート（ＰＥＴＡ）は、サートマー社（Sartomer Company）（ペンシルバニア州エクストン（Exton））から「ＳＲ４４４」の商標名で、大阪有機化学工業（Osaka Organic Chemical Industry, Ltd.）（日本、大阪）から「ヴィスコート（Viscoat）Ｎｏ．３００」の商標名で、東亜合成（Toagosei Co. Ltd）（日本、東京）から「アロニックス（Aronix）Ｍ−３０５」の商標名で、及びエターナル・ケミカル社（Eternal Chemical Co., Ltd.）（台湾、高雄）から「エターマー（Etermer）２３５」の商標名で市販されている。トリメチロールプロパントリアクリレート（ＴＭＰＴＡ）は、サートマー社（Sartomer Company）から「ＳＲ３５１」の商標名にて市販されている。ＴＭＰＴＡは、「アロニックス（Aronix）Ｍ−３０９」の商標名で、東亜合成（Toagosei Co. Ltd）からも入手可能である。更に、エトキシル化トリメチロールプロパントリアクリレート及びエトキシル化ペンタエリスリトールトリアクリレートは、サートマー（Sartomer）からそれぞれ商標名「ＳＲ４５４」及び「ＳＲ４９４」のもとに市販されている。
【００５７】
しかしながら、典型的には、組成物が、３つ以上の（メタ）アクリレート基を含む（メタ）アクリレートモノマー及びオリゴマーを実質的に含まない（例えば１〜２重量％未満）ことが好ましい。
【００５８】
ＵＶ硬化性重合性組成物は、少なくとも１種の光反応開始剤を含む。光開始剤単独又はそのブレンドを、本発明の輝度向上フィルム中にて用いてよい。一般に、光反応開始剤（類）は、少なくとも部分的に可溶性であり（例えば樹脂の処理温度にて）、かつ重合後には実質的に無色である。ＵＶ光源に曝露後、光反応開始剤が実質的に無色であるならば、光反応開始剤が有色（例えば黄色）であってよい。
【００５９】
好適な光開始剤には、モノアシルホスフィンオキシド及びビスアシルホスフィンオキシドが挙げられる。市販のモノ又はビスアシルホスフィンオキシド光開始剤としては、「ルシリン（Lucirin）ＴＰＯ」という商標名でバスフ（BASF）（ノースカロライナ州シャーロット（Charlotte））から市販されている２，４，６−トリメチルベンゾイルジフェニルホスフィンオキシド（trimethylbenzoybiphenylphosphine oxide）、更に「ルシリン（Lucirin）ＴＰＯ−Ｌ」という商標名でバスフ（BASF）から市販されているエチル−２，４，６−トリメチルベンゾイルフェニルホスフィネート、及び「イルガキュア（Irgacure）８１９」という商標名でチバ・スペシャルティ・ケミカルズ（Ciba Specialty Chemicals）から市販されているビス（２，４，６−トリメチルベンゾイル）−フェニルホスフィンオキシドが挙げられる。その他の好適な光開始剤としては、チバ・スペシャルティ・ケミカルズ社（Ciba Specialty Chemicals）から「ダロキュア（Darocur）１１７３」の商標名で市販されている２−ヒドロキシ−２−メチル−１−フェニル−プロパン−１−オン、並びにチバ・スペシャルティ・ケミカルズ社（Ciba Specialty Chemicals）から、「ダロキュア（Darocur）４２６５」、「イルガキュア（Irgacure）６５１」「イルガキュア（Irgacure）１８００」、「イルガキュア（Irgacure）３６９」、「イルガキュア（Irgacure）１７００」、及び「イルガキュア（Irgacure）９０７」の商標名にて市販されているその他の光開始剤が挙げられる。
【００６０】
光反応開始剤は、約０．１重量％〜約１０重量％の濃度で使用できる。より好ましくは、光開始剤は約０．５〜約５重量％の濃度で使用される。輝度向上フィルムの黄変の原因となる傾向があることを考慮すると、５重量％を超えると一般に不利である。その他の光反応開始剤及び光反応開始剤も、当業者によって決定されるように、好適に用いられてもよい。
【００６１】
表面張力を減少し、濡れ性を向上し、より滑らかなコーティングを可能にし、そしてコーティングの欠陥を減らす等のために、フルオロ界面活性剤及びシリコーン系界面活性剤などの界面活性剤は、重合性組成物中に含まれているか又は含まれていないことができる。
【００６２】
次に定義する用語については、別の定義が書類名特許請求の範囲中、あるいは本明細書中のいずれかの場所で与えられない限り、これらの定義が適用されるものとする。
【００６３】
「微細構造」とは、米国特許第４，５７６，８５０号で定義され、説明されるように本明細書で使用される。即ち、微細構造を有する物品の、予め定められた所望の実用的な目的又は機能を描写し、又は特徴づける表面形状を意味する。そのような物品の表面の突起及びギザギザなどの不連続部は、中心線の上の表面輪郭により包囲された面積の合計が線の下の面積の合計と等しくなるように、微細構造を通って引かれた平均中心線から輪郭がずれており、前述の線は物品の呼称面（微細構造を有する）に本質的に平行である。例えば、１〜３０ｃｍの表面の代表的な特性長を通って、光学又は電子顕微鏡により測定したとき、その偏位の高さは一般に、約＋／−０．００５〜＋／−７５０マイクロメートルである。その平均中心線は、平面、凹面、凸面、非球面又はそれらの組み合わせであってよい。その偏位が低いオーダー、例えば、＋／−０．００５、＋／−０．１、又は好ましくは、＋／−０．０５マイクロメートルであり、その偏位がまれにしか又はほとんど発生しない物品、即ち、表面にいかなる有意な不連続もない物品は、微細構造保有表面が本質的に「平坦」又は「平滑な」表面であるものであり、そのような物品は、眼用レンズのような、例えば精密光学素子又は精密光学インタフェースを有する素子として有用である。その偏位が低いオーダーであり頻繁に発生する物品としては、反射防止微細構造を有するものが挙げられる。その偏位が高いオーダー、例えば、＋／−０．１〜＋／−７５０マイクロメートルであり、同じ又は異なる複数個の実用的な不連続を含む微細構造を特性とし、ランダム又は整然とした形で離れるか又は隣接している物品は、再帰反射プリズム状シート、微細構造金型（例えばバリアリブ調製のためのペースト成形用）、直鎖フレネルレンズ、ビデオディスク、光視準プライバシーフィルム、及び輝度向上フィルムのような物品である。微細構造を有する表面は、その低いオーダー及び高いオーダーの両方の実用的不連続を含有できる。微細構造を有する表面は、その量又は種類がその物品の予め定められた所望の利用を有意に妨害するか又は悪影響を及ぼすものでない限り、外来の又は非実用的な不連続を含有してよい。
【００６４】
「屈折率」とは、材料（例えば、モノマー）の絶対屈折率を意味し、自由空間中の電磁放射線の速度とその材料中の電磁放射線の速度との比を意味する。屈折率は、既知の方法を用いて測定でき、一般にはボシュロム（Bausch and Lomb）屈折計（カタログ番号３３．４６．１０）を用いて測定される。測定される屈折率は、機器によりある程度異なる場合があると一般に理解される。
【００６５】
「（メタ）アクリレート」とは、アクリレート化合物及びメタクリレート化合物の両方を意味する。
【００６６】
端点による数の範囲の列挙には、その範囲内に包含されるすべての数（例えば１から５には、１、１．５、２、２．７５、３、３．８０、４、及び５）が含まれる。
【００６７】
本明細書及び添付の特許請求の範囲において使用されるとき、単数形「ａ」、「ａｎ」及び「ｔｈｅ」は、その内容について別段の明確な指示がない限り、複数の指示対象を包含する。したがって、例えば「化合物」を含有する組成物への言及は、２種以上の化合物の混合物を包含する。本明細書及び添付の特許請求の範囲において使用されるとき、用語「又は」は、その内容が特に明確に指示しない限り、一般的に「及び／又は」を包含する意味で用いられる。
【００６８】
特に指示がない限り、明細書及び添付特許請求の範囲に使用された成分の量、性質の測定等を表す全ての数は、全ての例において、「約」という用語により修正されることを理解されたい。
【００６９】
本発明は、本明細書中に記載する特定の実施例に限定されると考えるべきではなく、更に適切に言えば添付の特許請求の範囲の中で正確に説明するものが本発明の全態様を包含すると理解されるべきである。本明細書を検討すると様々な修正形態、等価の方法、及び本発明を適用できる非常に多くの構造が、本発明が対象とする当業界の技術者には容易に明らかなはずである。
【実施例】
【００７０】
【表１】
2010533317.tif 000006
【００７１】
使用した（メタ）アクリレート成分は、主要量の以下の構造を有すると考えられる。
【００７２】
【化５】
2010533317.tif 000007
【００７３】
【化６】
2010533317.tif 000008
【００７４】
重合性樹脂組成物：
重合性樹脂組成物１〜１２を、モノマー類を表１に特定した割合でブレンドし、次いで光開始剤を添加することにより調製した。樹脂Ｒ１、Ｒ３、及びＲ５〜Ｒ１０に対しては、０．３％のダロキュア（Darocur）４２６５を添加し、Ｒ２に対しては０．３５％のダロキュア（Darocur）１１７３及び０．１％のＴＰＯを添加し、Ｒ４に対しては０．６％のダロキュア（Darocur）４２６５を添加し、Ｒ１１に対しては０．３％のダロキュア（Darocur）４２６５及び０．１５％のダロキュア（Darocur）１１７３を添加し、Ｒ１２に対しては０．３％のＴＰＯを添加した。これらの組成物において、ＴＭＰＴＡは２５℃で１０６ｃｐの粘度を有するため、トリアクリレート希釈剤成分とみなされる。
【００７５】
【表２】
2010533317.tif 000009
【００７６】
光学フィルムサンプル調製：
輝度向上フィルムを、独立して表１のそれぞれの重合性樹脂組成物から作製した。ビキュイティ（Vikuiti）ＴＢＥＦ−９０／２４（ミネソタ州セントポール（St. Paul）の３Ｍカンパニー（3M Co.）から市販されている）にみられるプリズム形状パターンに類似した２４マイクロメートルの公称ピッチ間隔を有する９０度プリズムの線状の列よりなる２０ｃｍ（８インチ）×２８ｃｍ（１１インチ）のメタルマスターをホットプレート上に配置し、６６℃（１５０°Ｆ）に加熱した。約３グラムの加温した樹脂を、線状プリズムがフィルムの機械方向（即ちロールの縁に平行）にほぼ垂直（９０°＋／−２０°）の方位を向くように方位が決定され、かつ微細構造化ツールに対して定置された、それぞれ１２７マイクロメートル（５ミル）、５１マイクロメートル（２ミル）、又は２５マイクロメートル（１ミル）の下地処理したＰＥＴ（ポリエステル）フィルムに適用した。ＰＥＴ、重合性樹脂、及びツールを約６６℃（１５０°Ｆ）に設定した加熱ラミネーターに通し、厚さが均一なサンプルを作製した。フィルムとコーティングされた重合性樹脂サンプルを含むツールを、フュージョンＵＶシステムズ社（Fusion UV Systems, Inc.）（メリーランド州ゲイサーズバーグ（Gaithersburg））の６００Ｗ／インチのＤバルブを２個備えるプロセッサに、１５メートル／分（５０ｆｐｍ）で通した。
【００７７】
カールテスト
製造したそれぞれの輝度向上フィルムをツールから取り外し、６枚の５ｃｍ×５ｃｍ（２インチ×２インチ）の正方形片（プリズムに対して４５°の角度で切断）に切り分けた。６枚の片を重ね、プラスチック製の袋に入れた。それぞれのサンプルの袋を４０℃で２４時間コンディショニングした。加熱後、この袋を２２℃、５０％ＲＨで２４時間コンディショニングした。この環境（即ち２２℃、５０％ＲＨ）にて、６枚のサンプルを袋から取り出し、プリズム側を上にして平面上に置いた。プリズムの長さに沿った２か所の角のみを表面から持ち上げた。カールは、これら２か所の対向する角を表面から持ち上げた平均高さとして測定し、ミリメートルで表した。以下の表２には、光学フィルムのカール（cure）テストの結果を示す。
【００７８】
表２の結果から、Ｒ１、Ｒ２、Ｒ８、及びＲ１１から作製された微細構造化フィルムは、厚さ１２７マイクロメートル（５ミル）の基材を有する予備成形された高分子（ＰＥＴ）フィルム上にキャストされ硬化されるとき、カールを示さないことが明らかである。しかしながら驚くべきことに、５１マイクロメートル（２ミル）又は２５マイクロメートル（１ミル）のフィルム上にキャストされ硬化されるとき、Ｒ１及びＲ２には実質的なカールがみられる。これらの結果を考慮すると、１２７マイクロメートル（５ミル）のフィルム上のカールの程度により、比較的薄い５１マイクロメートル（２ミル）及び２５マイクロメートル（１ミル）のフィルム上のカールの程度が予測されないことが明らかである。
【００７９】
ＲＤＸ５１０２７が臭素化置換基を含む以外は、ＣＮ１２０は、ＲＤＸ５１０２７と組成的に非常に類似している。Ｒ１で作製されたフィルムとＲ８で作製されたフィルムを比較すると、臭素化置換基の存在が、予備成形された（ＰＥＴ）薄いフィルム上の比較的大きいカールに寄与することが結論付けられる。非ハロゲン化重合性樹脂組成物Ｒ４、Ｒ５、及びＲ６は、比較的低濃度、即ち６０重量％未満のジアクリレートを有する、又は高濃度、即ち１５重量％超の少なくとも３つの（メタ）アクリレート基を含む架橋剤を有する、又は４０重量％超の低粘度の希釈剤を有する、という１つ以上の共通の特徴をともに有している。しかし驚くべきことに、以下の３つの特徴、即ち、少なくとも６０重量％の高分子量の非臭素化Ｂｉｓ−Ａジアクリレート、５〜４０重量％の低粘度希釈剤、及び含まれないか、場合によっては１５％未満の３つ以上の（メタ）アクリレート基を有する成分、を全て含む樹脂組成物から製造されるとき、比較的薄い基材上にマイクロ複製されたプリズムフィルムのカールは小さい。最も小さいカールを有するサンプルは、３つ以上の（メタ）アクリレート基を有する成分を含まないか、１０重量％未満で含む。
【００８０】
【表３】
2010533317.tif 000010
【００８１】
表２の光学フィルムのゲインを、以下のように測定した。
【００８２】
ゲイン試験法
それぞれのフィルムの光学性能は、フォト・リサーチ社（Photo Research, Inc）（カリフォルニア州チャッツワース（Chatsworth））から入手可能な、ＭＳ−７５レンズ付きスペクトラスキャン（SpectraScan）（商標）ＰＲ−６５０分光比色計（SpectraColorimeter）を用いて測定した。フィルムを拡散的透過性の中空ライトボックスの上部に置いた。ライトボックスの拡散透過及び拡散反射は、ランベルト型として説明することができる。ライトボックスは、約６ｍｍの厚さの拡散ＰＴＦＥ板から作製された約１２．５ｃｍ×１２．５ｃｍ×１１．５ｃｍ（Ｌ×Ｗ×Ｈ）の大きさの六面中空キューブであった。ボックスの１つの面は、サンプル表面として選択されている。中空ライトボックスは、サンプル表面（例えば約８３％、４００〜７００ｎｍ波長帯で平均して、後述の測定法にて）で測定して、約０．８３の拡散反射率を有した。ゲイン試験中、ボックスの底面内の約１ｃｍの円孔を介して内部からボックスを照光した（光が内部から試料面に向けて方向づけされたサンプル面の反対側）。この照光は、光を方向付けるために用いられる光ファイバーバンドルに取り付けられている安定化広帯域白熱光源（マサチューセッツ州マールボロ（Marlborough）及びニューヨーク州オーバーン（Auburn）のショットフォステック社（Schott-Fostec LLC）製の直径約１ｃｍのファイバーバンドル延長部付きフォステック（Fostec）ＤＣＲ−ＩＩ）を用いて提供する。標準的な直線吸収偏光子（例えばメレスグリオ（Melles Griot）０３ＦＰＧ００７）をサンプルボックスとカメラとの間に配置する。約３４ｃｍ離れたライトボックスのサンプル面にカメラの焦点を合わせ、カメラレンズから約２．５ｃｍの位置に吸収偏光子を配置する。照射したライトボックスの輝度は、所定の位置に偏光子を配置するとともにサンプルフィルムのない状態で測定したところ、＞１５０ｃｄ／ｍ２であった。サンプルフィルムをボックスに概ね接触した状態にしてサンプルフィルムをボックスのサンプル表面に平行に配置したときに、ボックスのサンプル表面の平面に対して法線入射方向で、サンプル輝度をＰＲ−６５０によって測定する。相対シングルシートゲインは、このサンプル輝度を、ライトボックス単独で同様に測定した輝度と比較することにより算出される。迷光源を排除するために、全測定を黒色包囲体中で行った。反射偏光子を備えているフィルムアセンブリの相対ゲインを試験する場合、反射偏光子の通過軸を試験システムの吸収偏光子の通過軸にアライメントした。プリズム状フィルムについて報告されている相対ゲイン値は、一般的には、吸収偏光子に最も近いフィルムのプリズムグルーブを吸収偏光子の通過軸に垂直にアライメントした状態で得たものである。
【００８３】
ライトボックスの拡散反射率は、直径１５．２５ｃｍ（６インチ）のスペクトラロン（Spectralon）被覆積分球と、安定化広帯域ハロゲン光源と、光源用の電源を用いて測定した。これらは全て、ニューハンプシャー州サットン（Sutton）のラボスフェア（Labsphere）から供給されている。積分球は、３つの開口ポートを有していた。１つのポート（直径２．５ｃｍ）は、入力光用であり、９０度で第２の軸に沿った１つのポート（直径２．５ｃｍ）は、検出ポートとして用いられ、９０度で第３の軸に沿った（即ち最初の２つの軸に直交する）第３のポート（直径５ｃｍ）は、サンプルポートとして用いられた。約３８ｃｍ離間した検出ポートにＰＲ−６５０スペクトラカラリメーター（Spectracolorimeter）（上記のものと同一）の焦点を合わせた。拡散反射率が約９９％であるラボスフェア（Labspher）製の較正反射標準（ＳＲＴ−９９−０５０）を用いて、積分球の反射効率を計算した。標準は、ラボスフェア（Labspher）により較正されたものであり、ＮＩＳＴ標準（ＳＲＳ−９９−０２０−ＲＥＦＬ−５１）が基になっている。積分球の反射効率を以下のように計算した。
【００８４】
球輝度比＝１／（１−Ｒ球×Ｒ標準）
この場合の球輝度比は、参照サンプルでサンプルポートを覆って検出器ポートで測定した輝度を、サンプルでサンプルポートを覆わずに検出器ポートで測定した輝度で除すことによって得られる比である。この輝度比及び較正標準の反射率（Ｒ標準）がわかれば、積分球の反射効率（Ｒ球）を計算することができる。次に、この値を以下の類似の式中で再び用いてサンプルの反射率（この場合、ＰＴＦＥライトボックスを使用）を求める。
【００８５】
球体輝度比＝１／（１−Ｒ球体×Ｒサンプル）
この場合には、球輝度比は、サンプルをサンプルポートに置いたときの検出器における輝度を、サンプルを用いずに測定した輝度で除すことによって得られる比として求める。Ｒ球体は以上からわかるので、Ｒサンプルを計算することができる。これらの反射率を４ｎｍの波長間隔で計算し、４００〜７００ｎｍの波長範囲にわたる平均として報告した。
【００８６】
試験したそれぞれの輝度向上フィルムについて、２枚の同種のフィルムを重ねることにより、組立品を作製した。下側フィルムのプリズム状微細構造化表面を、下側フィルムのプリズムが上側フィルムのプリズムと直交するように、上側フィルムのベース層基材と接触させた。この交差シート組立品の実測ゲインも測定した。
【００８７】
表３の結果は、実施例１〜４の輝度向上フィルムが、小さいカールに加えて高いゲイン値を有することを示す。また、最も高いゲインを有するカールが小さい実施例は、３つ以上の（メタ）アクリレート基を有する成分を含まないものである。
【００８８】
【表４】
2010533317.tif 000011
【国際調査報告】
2010533317.tif 000015
2010533317.tif 000016